(57)【特許請求の範囲】
【請求項１】
片面又は両面に回路形成面を有するコア層の前記回路形成面に、加熱加圧下、ビルドアップ用プリプレグをラミネートするラミネート工程と、
ラミネートした前記ビルドアップ用プリプレグの表面を平滑化して積層板を得る平滑化工程と、
を連続的に行う積層板の製造方法であって、
前記ラミネート工程において、対向する一対の金属板で前記コア層と前記ビルドアップ用プリプレグとを挟んだ状態で加熱及び加圧し、
前記平滑化工程において、対向する一対の板状弾性体で前記コア層と前記ビルドアップ用プリプレグを挟んだ状態で加熱および加圧し、
前記ビルドアップ用プリプレグとして、ガラス織布と、前記ガラス織布の両面に設けられ、エポキシ樹脂を含む熱硬化性樹脂（ポリフェニレンエーテル及び相互侵入ポリマー網目構造の樹脂を除く。）を含有する樹脂層とを備えたビルドアップ用プリプレグであって、
ＩＰＣ−ＴＭ−６５０  Ｍｅｔｈｏｄ  ２．３．１７に準拠し、１７１±３℃、１３８０±７０ｋＰａの条件で５分間加熱加圧して測定された樹脂流れが、１５重量％以上５０重量％以下であり、
対向する一対のゴム板で、２００ｍｍ×２００ｍｍにカットした該プリプレグを挟んだ状態で、１２０℃、２．５ＭＰａの条件下に６０秒加熱及び加圧したとき、平面視で前記ガラス織布の外縁からはみ出る前記樹脂層の重量が、前記樹脂層の全体に対して、５重量％以下であり、前記ゴム板が下記（i）〜（iii）を満たし、ロール状に巻回積層されたビルドアップ用プリプレグを用いる、積層板の製造方法。
（i）ＪＩＳ  Ｋ  ６２５３  Ａに準拠して測定したゴム硬度が６０°
（ii）厚み３ｍｍ
（iii）材質がシリコン
【請求項２】
前記ビルドアップ用プリプレグとして、片面又は両面に支持基材が設けられ、前記支持基材が介在した状態で巻回積層されたものを用いる、請求項１に記載の積層板の製造方法。
【請求項３】
前記ビルドアップ用プリプレグとして、前記ガラス織布を中心として相対的に厚い樹脂層と相対的に薄い樹脂層とを有するものを用いる、請求項１又は２に記載の積層板の製造方法。
【請求項４】
前記ビルドアップ用プリプレグとして、片面又は両面に金属箔の設けられたものを用いる、請求項１乃至３いずれか１項に記載の積層板の製造方法。
【請求項５】
巻回積層された前記ビルドアップ用プリプレグを搬送するとともに、シート状の前記コア層を搬送し、前記ラミネート工程、及び、前記平滑化工程を連続的に行う、請求項１乃至４いずれか１項に記載の積層板の製造方法。
【発明の詳細な説明】
【技術分野】
【０００１】
本発明は、積層板の製造方法に関する。
【背景技術】
【０００２】
回路基板上に絶縁層と導体層とを交互に積み重ねるビルドアップ方式による積層配線板の製造技術が知られている。
【０００３】
例えば、特許文献１には、紙または布基材に熱硬化性樹脂ワニスを含浸させたプリプレグと金属箔とからなる積層材料を鏡面板の間に挟み、多数積層させて、クッション材、キャリア材を介して熱板間に配置させ、熱板を加熱加圧することにより形成される熱硬化性樹脂積層板の製造方法において、クッション材は、各々の辺に沿った突起がその表面側に形成されていることを特徴とする熱硬化性樹脂積層板の製造方法が記載されている。この方法によれば、クッション材の表面には各辺に沿った突起が形成されているため、プレス成形時、積層材料の外周縁部が他の部分に比べ圧力が高くなり、成形時、内部の樹脂が外部にはみ出すことが少ないとされている。
【０００４】
また、特許文献２には、加熱及び加圧可能な真空積層装置を用いて、パターン加工された回路基盤上に、支持ベースフィルムと樹脂組成物層で構成される接着フィルムの樹脂組成物層面を積層する方法において、真空積層装置の少なくとも一つのプレス板と接着フィルムの支持ベースフィルム面の間に該接着フィルム表面積より小さいシミだし防止シートを設け、該シミだし防止シートが該接着フィルムの表面周囲のいずれの点に於いても外側にはみ出すことのないように設置することで接着剤のシミだしを防止できると記載されている。
【先行技術文献】
【特許文献】
【０００５】
【特許文献１】特開平４−１８５４０８号公報
【特許文献２】特開平１１−３４０６２５号公報
【発明の概要】
【発明が解決しようとする課題】
【０００６】
しかしながら、特許文献１、２のプリプレグでは、真空ラミネーターに適用したとき樹脂のはみ出しを防ぐことを課題とするため、内層回路基板上の回路凹凸を埋め込むだけの十分な流動性を確保することが妨げられていた。一方、これら従来のプリプレグを用いた積層板では、回路間にボイドが残るという問題があった。本発明者らの確認によれば、こうした従来のプリプレグの樹脂流れは、５〜８重量％程度であり、最も高いものでも１２重量％しかなかった。したがって、樹脂が回路凹凸に十分に追従できないために埋め込み低下が生じるものと本発明者らは考えた。
【０００７】
ところが、回路凹凸を十分に埋め込めるように、プリプレグの樹脂層を構成する樹脂組成物の流動性を確保した場合、樹脂組成物の流動性が大きくなりすぎるため、真空ラミネート時には、樹脂層が流れ出てしまい、得られる積層板の厚みにばらつきが生じてしまう。このように、内層回路の埋め込み性の向上と、厚み精度の向上とは、トレードオフの関係にあった。
【０００８】
本発明は上記事情に鑑みてなされたものであり、その目的とするところは、内層回路の埋め込み性の向上と、厚み精度の向上との両立を図るビルドアップ用プリプレグを提供することにある。
【課題を解決するための手段】
【０００９】
本発明によれば、
片面又は両面に回路形成面を有するコア層の前記回路形成面に、加熱加圧下、ビルドアップ用プリプレグをラミネートするラミネート工程と、
ラミネートした前記ビルドアップ用プリプレグの表面を平滑化して積層板を得る平滑化工程と、
を連続的に行う積層板の製造方法であって、
前記ラミネート工程において、対向する一対の金属板で前記コア層と前記ビルドアップ用プリプレグとを挟んだ状態で加熱及び加圧し、
前記平滑化工程において、対向する一対の板状弾性体で前記コア層と前記ビルドアップ用プリプレグを挟んだ状態で加熱および加圧し、
前記ビルドアップ用プリプレグとして、ガラス織布と、前記ガラス織布の両面に設けられ、エポキシ樹脂を含む熱硬化性樹脂（ポリフェニレンエーテル及び相互侵入ポリマー網目構造の樹脂を除く。）を含有する樹脂層とを備えたビルドアップ用プリプレグであって、
ＩＰＣ−ＴＭ−６５０  Ｍｅｔｈｏｄ  ２．３．１７に準拠し、１７１±３℃、１３８０±７０ｋＰａの条件で５分間加熱加圧して測定された樹脂流れが、１５重量％以上５０重量％以下であり、
対向する一対のゴム板で、２００ｍｍ×２００ｍｍにカットした該プリプレグを挟んだ状態で、１２０℃、２．５ＭＰａの条件下に６０秒加熱及び加圧したとき、平面視で前記ガラス織布の外縁からはみ出る前記樹脂層の重量が、前記樹脂層の全体に対して、５重量％以下であり、前記ゴム板が下記（i）〜（iii）を満たし、ロール状に巻回積層されたビルドアップ用プリプレグを用いる、積層板の製造方法が提供される。
（i）ＪＩＳ  Ｋ  ６２５３  Ａに準拠して測定したゴム硬度が６０°
（ii）厚み３ｍｍ
（iii）材質がシリコン
【００１３】
この発明によれば、ＩＰＣ−ＴＭ−６５０  Ｍｅｔｈｏｄ  ２．３．１７に準拠して、１７１±３℃、１３８０±７０ｋＰａの条件で５分間加熱加圧して測定された樹脂流れを１５重量％以上とすることで、内層回路の埋め込み性に優れるプリプレグを得ることができる。また、樹脂流れの上限を５０重量％以下とすることで、プリプレグを積層プレスしたときに、プリプレグを構成する樹脂層の流出を抑制することができる。さらに、対向する一対のゴム板でプリプレグを挟んだ状態で、１２０℃、２．５ＭＰａの条件で加熱及び加圧したとき、平面視で繊維基材の外縁からはみ出る樹脂層の重量を５重量％以下とすることで、得られる積層板の厚み均一性を向上させることができる。したがって、回路形成面を有するコア層に積層させるとき、内層回路の埋め込み性に優れ、積層プレス時のプリプレグからの樹脂層の流出を抑制でき、かつ、厚み均一性を向上させることができるビルドアップ用プリプレグが実現可能になる。
【発明の効果】
【００１４】
本発明によれば、内層回路の埋め込み性の向上と、厚み精度の向上とを両立できるビルドアップ用プリプレグが提供される。
【図面の簡単な説明】
【００１５】
【図１】実施の形態に係るプリプレグを模式的に示した断面図である。
【図２】実施例に係るプリプレグの樹脂流れを測定する方法を説明する図である。
【００１６】
［プリプレグ］
図１は、本発明のプリプレグの一例を示す図である。プリプレグ１は、繊維基材２と、繊維基材２の両面に設けられた樹脂層３、４とを備える。プリプレグ１は、繊維基材２に樹脂組成物を含浸させて形成することができる。以下、プリプレグ１に用いられる樹脂組成物Ｐについて説明するが、樹脂層３、４を構成する樹脂組成物は、互いに同一であってもよいし、それぞれ異なっていてもよい。
【００１７】
プリプレグ１に用いられる樹脂組成物Ｐは、（Ａ）エポキシ樹脂を含有する。（Ａ）エポキシ樹脂としては、例えば、ビスフェノールＡ型エポキシ樹脂、ビスフェノールＦ型エポキシ樹脂、ビスフェノールＳ型エポキシ樹脂、ビスフェノールＥ型エポキシ樹脂、ビスフェノールＭ型エポキシ樹脂、ビスフェノールＰ型エポキシ樹脂、ビスフェノールＺ型エポキシ樹脂等のビスフェノール型エポキシ樹脂、フェノールノボラック型エポキシ樹脂、クレゾールノボラック型エポキシ樹脂等のノボラック型エポキシ樹脂、ビフェニル型エポキシ樹脂、ビフェニルアラルキル型エポキシ樹脂等のアリールアルキレン型エポキシ樹脂、ナフタレン型エポキシ樹脂、アントラセン型エポキシ樹脂、フェノキシ型エポキシ樹脂、ジシクロペンタジエン型エポキシ樹脂、ノルボルネン型エポキシ樹脂、アダマンタン型エポキシ樹脂、フルオレン型エポキシ樹脂等のエポキシ樹脂などが挙げられる。これらの中の１種類を単独で用いることもできるし、２種類以上を併用したりすることもできる。
【００１８】
（Ａ）エポキシ樹脂の含有量は特に限定されないが、樹脂組成物Ｐ全体の１５〜８０重量％であることが好ましい。さらに好ましくは２５〜５０重量％である。また、液状のビスフェノールＡ型エポキシ樹脂、ビスフェノールＦ型エポキシ樹脂等の液状のエポキシ樹脂を併用すると、繊維基材への含浸性を向上させることができるため好ましい。液状のエポキシ樹脂の含有量は、樹脂組成物Ｐ全体の３〜１４重量％であると、より好ましい。また、固形のビスフェノールＡ型エポキシ樹脂、ビスフェノールＦ型エポキシ樹脂を併用すると、導体への密着性を向上させることができる。
【００１９】
また、樹脂組成物Ｐには、メラミン樹脂、ユリア樹脂、シアネートエステル樹脂などのエポキシ樹脂以外の熱硬化性樹脂を含んでいてもよく、シアネートエステル樹脂を併用すると好ましい。シアネート樹脂の種類としては特に限定されないが、例えば、ノボラック型シアネート樹脂、ビスフェノールＡ型シアネート樹脂、ビスフェノールＥ型シアネート樹脂、テトラメチルビスフェノールＦ型シアネート樹脂等のビスフェノール型シアネート樹脂などを挙げることができる。これらの中でも、フェノールノボラック型シアネート樹脂が低熱膨張性の点から好ましい。また、更に他のシアネート樹脂を１種類あるいは２種類以上併用したりすることもでき、特に限定されない。シアネート樹脂は、樹脂組成物Ｐ全体の８〜２０重量％であると好ましい。
【００２０】
樹脂組成物Ｐは、（Ｂ）無機充填材を含むことが好ましい。（Ｂ）無機充填材としては、例えばタルク、焼成クレー、未焼成クレー、マイカ、ガラス等のケイ酸塩、酸化チタン、アルミナ、シリカ、溶融シリカ等の酸化物、炭酸カルシウム、炭酸マグネシウム、ハイドロタルサイト等の炭酸塩、水酸化アルミニウム、水酸化マグネシウム、水酸化カルシウム等の水酸化物、硫酸バリウム、硫酸カルシウム、亜硫酸カルシウム等の硫酸塩または亜硫酸塩、ホウ酸亜鉛、メタホウ酸バリウム、ホウ酸アルミニウム、ホウ酸カルシウム、ホウ酸ナトリウム等のホウ酸塩、窒化アルミニウム、窒化ホウ素、窒化ケイ素、窒化炭素等の窒化物、チタン酸ストロンチウム、チタン酸バリウム等のチタン酸塩等を挙げることができる。これらの中の１種類を単独で用いることもできるし、２種類以上を併用したりすることもできる。
【００２１】
これらの中でも特に、シリカが好ましく、溶融シリカ（特に球状溶融シリカ）が低熱膨張性に優れる点で好ましい。その形状は破砕状、球状があるが、繊維基材への含浸性を確保するために樹脂組成物Ｐの溶融粘度を下げるには球状シリカを使う等、その目的にあわせた使用方法が採用される。
【００２２】
（Ｂ）無機充填材の平均粒子径は、特に限定されないが、０．０１〜３μｍが好ましく、特に０．０２〜１μｍが好ましい。（Ｂ）無機充填材の粒径を０．０１μｍ以上とすることで、ワニスを低粘度にし、繊維基材に樹脂組成物Ｐを良好に含浸させることができる。また、３．０μｍ以下とすることで、ワニス中で（Ｂ）無機充填剤の沈降等を抑制することができる。この平均粒子径は、例えば粒度分布計（島津製作所社製、製品名：レーザ回折式粒度分布測定装置ＳＡＬＤシリーズ）により測定することができる。
【００２３】
また、（Ｂ）無機充填材は、特に限定されないが、平均粒子径が単分散の無機充填材を用いることもできるし、平均粒子径が多分散の無機充填材を用いることができる。さらに平均粒子径が単分散及び／または、多分散の無機充填材を１種類または２種類以上を併用したりすることもできる。
【００２４】
さらに平均粒子径３．０μｍ以下の球状シリカ（特に球状溶融シリカ）が好ましく、特に平均粒子径０．０２〜１μｍの球状溶融シリカが好ましい。これにより、（Ｂ）無機充填剤の充填性を向上させることができる。
【００２５】
（Ｂ）無機充填材の含有量は、特に限定されないが、樹脂組成物Ｐ全体の２〜７０重量％が好ましく、特に５〜６０重量％が好ましい。含有量が前記範囲内であると、特に低熱膨張、低吸水とすることができる。必要に応じて、樹脂層３、４とで（Ｂ）無機充填材の含有量を変えて、導体との密着と低熱膨張の両立を図ることもできる。
【００２６】
プリプレグ１に用いられる樹脂組成物Ｐは、特に限定されないが、（Ｃ）カップリング剤を用いることが好ましい。（Ｃ）カップリング剤は、（Ａ）エポキシ樹脂と、（Ｂ）無機充填材との界面の濡れ性を向上させることにより、繊維基材に対して（Ａ）エポキシ樹脂及び（Ｂ）無機充填材を均一に定着させ、耐熱性、特に吸湿後の半田耐熱性を改良することができる。
【００２７】
（Ｃ）カップリング剤としては、通常用いられるものなら何でも使用できるが、具体的にはエポキシシランカップリング剤、カチオニックシランカップリング剤、アミノシランカップリング剤、チタネート系カップリング剤およびシリコーンオイル型カップリング剤の中から選ばれる１種以上のカップリング剤を使用することが好ましい。これにより、（Ｂ）無機充填材の界面との濡れ性を高くすることができ、それによって耐熱性をより向上させることできる。
【００２８】
（Ｃ）カップリング剤の添加量は、（Ｂ）無機充填材の比表面積に依存するので特に限定されないが、（Ｂ）無機充填材１００重量部に対して０．０５〜３重量％が好ましく、特に０．１〜２重量％が好ましい。含有量を０．０５重量％以上とすることで、（Ｂ）無機充填材を十分に被覆でき、耐熱性を向上させることができる。３重量％以下とすることで、反応が良好に進行し、曲げ強度等の低下を防ぐことができる。
【００２９】
樹脂組成物Ｐは、さらに（Ｄ）フェノール系硬化剤を使用することができる。フェノール系硬化剤としてはフェノールノボラック樹脂、アルキルフェノールノボラック樹脂、ビスフェノールＡノボラック樹脂、ジシクロペンタジエン型フェノール樹脂、ザイロック型フェノール樹脂、テルペン変性フェノール樹脂、ポリビニルフェノール類など公知慣用のものを単独あるいは２種以上組み合わせて使用することができる。
【００３０】
（Ｄ）フェノール系硬化剤の配合量は、（Ａ）エポキシ樹脂との当量比（フェノール性水酸基当量／エポキシ基当量）が０．１〜１．０であると好ましい。これにより、未反応のフェノール硬化剤の残留がなくなり、吸湿耐熱性が向上する。樹脂組成物Ｐがエポキシ樹脂とシアネート樹脂とを併用する場合は、０．２〜０．５の範囲が特に好ましい。これは、フェノール樹脂は、硬化剤として作用するだけでなく、シアネート基とエポキシ基との硬化を促進するためである。
【００３１】
樹脂組成物Ｐには、必要に応じて（Ｅ）硬化促進剤を用いても良い。（Ｅ）硬化促進剤としては公知の物を用いることが出来る。例えばナフテン酸亜鉛、ナフテン酸コバルト、オクチル酸スズ、オクチル酸コバルト、ビスアセチルアセトナートコバルト（ＩＩ）、トリスアセチルアセトナートコバルト（ＩＩＩ）等の有機金属塩、トリエチルアミン、トリブチルアミン、ジアザビシクロ［２，２，２］オクタン等の３級アミン類、２−フェニル−４−メチルイミダゾール、２−エチル−４−エチルイミダゾール、２−フェニル−４−メチルイミダゾール、２−フェニル−４−メチル−５−ヒドロキシイミダゾール、２−フェニル−４，５−ジヒドロキシイミダゾール等のイミダゾール類、フェノール、ビスフェノールＡ、ノニルフェノール等のフェノール化合物、酢酸、安息香酸、サリチル酸、パラトルエンスルホン酸等の有機酸等、またはこの混合物が挙げられる。硬化促進剤として、これらの中の誘導体も含めて１種類を単独で用いることもできるし、これらの誘導体も含めて２種類以上を併用したりすることもできる。
【００３２】
（Ｅ）硬化促進剤の含有量は、特に限定されないが、樹脂組成物Ｐ全体の０．０５〜５重量％が好ましく、特に０．２〜２重量％が好ましい。含有量を０．０５重量％以上とすることで、十分に硬化を促進させることができ、５重量％以下とすることで、プリプレグ１の保存性の低下を防ぐことができる。
【００３３】
樹脂組成物Ｐは、フェノキシ樹脂、ポリイミド樹脂、ポリアミドイミド樹脂、ポリアミド樹脂、ポリフェニレンオキサイド樹脂、ポリエーテルスルホン樹脂、ポリエステル樹脂、ポリエチレン樹脂、ポリスチレン樹脂等の熱可塑性樹脂、メラミン樹脂、ユリア樹脂、シアネートエステル樹脂などのエポキシ樹脂以外の熱硬化性樹脂、スチレン−ブタジエン共重合体、スチレン−イソプレン共重合体等のポリスチレン系熱可塑性エラストマー、ポリオレフィン系熱可塑性エラストマー、ポリアミド系エラストマー、ポリエステル系エラストマー等の熱可塑性エラストマ−、ポリブタジエン、エポキシ変性ポリブタジエン、アクリル変性ポリブタジエン、メタクリル変性ポリブタジエン等のジエン系エラストマーを併用しても良い。また、この樹脂組成物Ｐには、必要に応じて、顔料、染料、消泡剤、レベリング剤、紫外線吸収剤、発泡剤、酸化防止剤、難燃剤、イオン捕捉剤等の上記成分以外の添加物を添加しても良い。
【００３４】
樹脂組成物Ｐを含浸させる繊維基材２は、特に限定されないが、ガラス織布、ガラス不織布等のガラス繊維基材（ガラスクロス）、ポリアミド樹脂繊維、芳香族ポリアミド樹脂繊維、全芳香族ポリアミド樹脂繊維等のポリアミド系樹脂繊維、ポリエステル樹脂繊維、芳香族ポリエステル樹脂繊維、全芳香族ポリエステル樹脂繊維等のポリエステル系樹脂繊維、ポリイミド樹脂繊維、フッ素樹脂繊維等を主成分とする織布または不織布で構成される合成繊維基材、クラフト紙、コットンリンター紙、リンターとクラフトパルプの混抄紙等を主成分とする紙基材等の有機繊維基材等が挙げられる。これらの中でもガラスクロスが好ましい。これにより、低吸水性で、高強度、低熱膨張性のプリプレグを得ることができる。
【００３５】
ガラスクロスを構成するガラスは、例えばＥガラス、Ｃガラス、Ａガラス、Ｓガラス、Ｄガラス、ＮＥガラス、Ｔガラス、Ｈガラス等が挙げられる。これらの中でもＥガラス、またはＴガラスが好ましい。これにより、プルプレグの高弾性化を達成することができ、またプリプレグの熱膨張係数を小さくすることができる。
【００３６】
樹脂組成物Ｐを繊維基材２に含浸させる方法は、例えば、樹脂組成物Ｐを用いて樹脂ワニスＶを調製し、繊維基材２を樹脂ワニスＶに浸漬する方法、各種コーターにより塗布する方法、スプレーにより吹き付ける方法等が挙げられる。これらの中でも、繊維基材２を樹脂ワニスＶに浸漬する方法が好ましい。これにより、繊維基材２に対する樹脂組成物Ｐの含浸性を向上することができる。なお、繊維基材２を樹脂ワニスＶに浸漬する場合、通常の含浸塗布設備を使用することができる。
【００３７】
樹脂ワニスＶに用いられる溶媒は、樹脂組成物Ｐ中の樹脂成分に対して良好な溶解性を示すことが望ましいが、悪影響を及ぼさない範囲で貧溶媒を使用しても構わない。良好な溶解性を示す溶媒は、例えばアセトン、メチルエチルケトン、メチルイソブチルケトン、シクロヘキサノン、シクロペンタノン、テトラヒドロフラン、ジメチルホルムアミド、ジメチルアセトアミド、ジメチルスルホキシド、エチレングリコール、セルソルブ系、カルビトール系等が挙げられる。
【００３８】
樹脂ワニスＶの固形分は、特に限定されないが、樹脂組成物Ｐの固形分２０〜８０重量％が好ましく、特に３５〜６５重量％が好ましい。これにより、樹脂ワニスＶの繊維基材への含浸性を更に向上できる。繊維基材２に樹脂組成物Ｐを含浸させる所定温度は、特に限定されないが、例えば９０〜２２０℃等で乾燥させることによりプリプレグ１を得ることができる。
【００３９】
プリプレグ１は、図１で示すように、繊維基材２を中心として相対的に厚い樹脂層３と相対的に薄い樹脂層４とを有していてもよいし、繊維基材２を中心として実質的に同じ厚みからなる樹脂層を有していてもよい。換言すれば、プリプレグ１は、繊維基材の厚み方向の中心５と、プリプレグの厚み方向の中心６とがずれていてもよい。樹脂層３、４の厚みは、図１に示すプリプレグ１の断面図において、繊維基材の厚み方向の中心５を基準線とし、この繊維基材の厚み方向の中心５からプリプレグ１の第１の面Ｓ１までの距離Ｔ１、及び、プリプレグ１の第２の面Ｓ２までの距離Ｔ２で得られるものであり、Ｔ１を厚い樹脂層３の厚みとし、Ｔ２を薄い樹脂層４の厚みとする。図１で示すように、第２の面Ｓ２は、第１の面Ｓ１の反対側の面である。プリプレグ１は、Ｔ１≧Ｔ２であるとき、Ｔ１／Ｔ２が１以上５以下であることが好ましく、２以上４以下がより好ましい。
【００４０】
プリプレグ１は、ＩＰＣ−ＴＭ−６５０  Ｍｅｔｈｏｄ  ２．３．１７に準拠して、１７１±３℃、１３８０±７０ｋＰａの条件で５分間加熱加圧して測定された樹脂流れを測定して評価することができる。
【００４１】
プリプレグ１の樹脂流れが１５重量％以上であれば、配線回路の埋め込み性に優れるプリプレグとすることができる。また、この樹脂流れは、５０重量％以下であれば、プリプレグを積層プレスしたときに、樹脂組成物Ｐの流出を抑制することができる。上限は、４０重量％以下が好ましく、３５重量％以下とするとより好ましい。こうすることで、プリプレグ１をビルドアップして得られる積層板の厚み均一性を向上させることができる。
【００４２】
プリプレグ１に用いられる樹脂組成物Ｐ中に含まれるエポキシ樹脂などの熱硬化性樹脂の平均分子量を小さくすることで、樹脂流れを大きくすることができる。また、プリプレグ１に用いられる樹脂組成物Ｐ中に含まれる無機充填材の含量を多くすることで、樹脂流れを小さくすることができる。
【００４３】
また、ビルドアップ用のプリプレグ１の性能は以下のようにも評価することができる。すなわち、２つの金属板の間にプリプレグ１を戴置し、１２０℃、２．５ＭＰａの条件で、ゴム板を介して６０秒プレスしたとき、平面視で繊維基材２の外縁からはみ出る樹脂層３、４の重量を測定する。このとき、プリプレグ１は、平面視におけるサイズをいずれも２００ｍｍ×２００ｍｍとする。金属板は、厚み１．５ｍｍのＳＵＳを用いる。ゴム板は、ＪＩＳ  Ｋ  ６２５３  Ａに準拠して測定したゴム硬度が６０°であり、厚み３ｍｍのシリコンゴムとする。具体的には、ニチゴ―・モートン（株）製ＣＶＰ３００のホットプレス装置を用いる。このようにして測定された樹脂層３、４のはみ出し量を、樹脂層３、４全体に対して５重量％以下とすることで、プリプレグ１をビルドアップして得られる積層板の厚み均一性を向上させることができる。下限は、特になく、樹脂層３、４全体に対して０重量％以上であることが望ましい。
【００４４】
プリプレグ１に用いられる樹脂組成物Ｐ中に含まれる液状樹脂を配合する、もしくは増量することで、上記の樹脂層３、４のはみ出し量が大きくなる。また、プリプレグ１に用いられる樹脂組成物Ｐ中に含まれるフェノキシ樹脂など重量平均分子量が１００００を超えるような高分子樹脂を配合する、もしくは増量することで、樹脂層３、４のはみ出し量を小さくすることができる。
【００４５】
プリプレグ１は、金属箔あるいはフィルムを介して複数枚積層させたものであってもよい。金属箔は、例えば銅及び銅系合金、アルミ及びアルミ系合金、銀及び銀系合金、金及び金系合金、亜鉛及び亜鉛系合金、ニッケル及びニッケル系合金、錫及び錫系合金、鉄および鉄系合金等の金属箔が挙げられる。中でも銅箔が好ましい。
【００４６】
金属箔あるいはフィルムを介して複数枚積層させた後、加熱、加圧してもよい。加熱する温度は、特に限定されないが、１２０〜２３０℃が好ましく、特に１５０〜２１０℃が好ましい。また、加圧する圧力は、特に限定されないが、１〜５ＭＰａが好ましく、特に２〜４ＭＰａが好ましい。こうしたプリプレグ１を用いることで、誘電特性、高温多湿化での機械的、電気的接続信頼性に優れた積層板を得ることができる。
【００４７】
プリプレグ１は、ロール状に巻回積層されていてもよい。このとき、片面又は両面に支持基材を設け、この支持基材が介在した状態で巻回積層されていてもよい。プリプレグ１をロール状に巻回積層させる方法として、例えば、以下のものが挙げられる。
【００４８】
繊維基材２に樹脂組成物Ｐを含浸させた後、支持基材とともにロール式ラミネート装置に搬送し、金属ロール又は弾性材ロールで、支持基材をプリプレグ１に連続的に加圧及び加熱することによりラミネートする。その後、ロール状に巻き取ることで、プリプレグ１をロール状に巻回積層させることができる。
また、ロール状に巻き取られたシート状繊維基材２をロールにより連続的に搬送し、樹脂ワニスＶへ含浸及び乾燥を行うことで、ロール状に巻回積層されたプリプレグ１を製造してもよい。
【００４９】
支持基材としては、プラスチックフィルムを用いることができ、例えば、ポリエチレンテレフタレート（ＰＥＴ）、ポリエチレンナフタレート（ＰＥＮ）等のポリエステル、ポリカーボネート（ＰＣ）、アクリル樹脂（ＰＭＭＡ）、環状ポリオレフィン、トリアセチルセルロース（ＴＡＣ）、ポリエーテルサルファイド（ＰＥＳ）、ポリエーテルケトン、ポリイミドなどが挙げられる。中でもＰＥＴフィルム、ＰＥＮフィルムが好ましく、ＰＥＴフィルムが特に好ましい。支持基材には、樹脂層３、４の積層面にマット処理、コロナ処理を施してもよい。プリプレグ１の熱硬化後に、支持基材を剥離するため、プリプレグ１と接する面に離型層を有していてもよい。
【００５０】
また、片面に支持基材を設ける場合は、他方の面に保護材を設けても良い。この場合、第二の面Ｓ２に支持基材、第一の面Ｓ１に保護材が接するよう、ロール式ラミネート装置に搬送し、支持基材及び保護材双方の面から、金属ロール又は弾性材ロールで加圧及び加熱することによりラミネートさせることができる。保護材としては、例えば、ポリエチレン、ポリプロピレン、ポリ塩化ビニル等のポリオレフィン、ＰＥＴ、ＰＥＮ等のポリエステル、ＰＣ、ポリイミド等のプラスチックフィルムを用いることができる。保護材の厚みは、５〜３０μｍの範囲であるのが好ましい。
【００５１】
［積層板］
つづいて、プリプレグ１を用いた積層板について説明する。この積層板は、片面又は両面に回路形成面を有するコア層と、コア層の回路形成面に積層されたビルドアップ層と、を備える。ビルドアップ層は、上記のプリプレグ１を硬化して形成したものである。
【００５２】
コア層は、ガラスエポキシ基板、金属基板、ポリエステル基板、ポリイミド基板、ＢＴレジン基板、熱硬化型ポリフェニレンエーテル基板等の基板の片面又は両面がパターン加工された回路形成面を有するシート状のものをいう。また、コア層は、さらに、絶縁層及び配線層が形成されるべき中間製造物の内層回路基板も含まれる。
【００５３】
コア層の製造方法は、特に限定されないが、例えば、両面に金属箔を有するコア層を用い、ドリル機で所定のところを開孔して、無電解めっきにより、コア基板の両面の導通を図る。そして、金属箔をエッチングすることにより内線回路を形成する。なお、内線回路部分は、黒化処理等の粗化処理を施したものを好適に用いることができる。また開口部は、導体ペースト、または樹脂ペーストで適宜埋めることができる。
【００５４】
この積層板は、以下のように製造することができる。まず、ロール状に巻回されたプリプレグ１を用意し、上記のシート状のコア層とともにラミネーターに搬送する。ラミネーターは、対向する一対の金属板と、断熱ゴム等の板状弾性体とを備えており、弾性体を介してコア層とプリプレグとを挟んだ状態で、金属板により加熱及び加圧して、ラミネートする（ラミネート工程）。ラミネーターとしては、真空下で加熱加圧するラミネーター（真空ラミネーター）を用いると好ましい。金属板としては、例えば、ＳＵＳ鏡板を用いることができる。加熱及び加圧は、８０〜１４０℃、０．４〜１．５ＭＰａの範囲で行うことが好ましい。
【００５５】
上記のラミネーター工程は、市販されている真空ラミネーターを用いて実行することができるが、例えば、ニチゴー・モートン（株）製ＣＰＶ３００が備える真空加圧式ラミネーター又はこれに同等なものを用いることができる。
【００５６】
ラミネーター工程の後は、プリプレグ１の樹脂層３、４が軟化してコア層の内層配線に追従して凹凸に変形している。そこで、ラミネートしたビルドアップ層とコア層とを、対向する一対の金属板による熱プレスにより、ラミネートされた接着シートの平滑化を行う（平滑化工程）。平滑化工程は、大気圧下で、加熱されたＳＵＳ鏡板等の金属板により、接着シートを加熱及び加圧することにより行われる。平滑化のためのプレスは、１００〜１７０℃、０．４〜１．５ＭＰａの範囲で行うことが好ましい。
【００５７】
このような平滑化工程は、市販されているホットプレス装置を用いて実行することができるが、例えば、ニチゴー・モートン（株）製ＣＰＶ３００が備えるホットプレス装置又はこれに同等なものを用いることができる。
【００５８】
その後、プリプレグ１の樹脂層３、４を加熱することにより硬化させる。硬化させる温度は、特に限定されないが、例えば、１００〜２５０℃の範囲で硬化させることができ、好ましくは１５０〜２００℃で硬化させることができる。硬化時間は、３０〜７５分程度とすることができる。
【００５９】
次に、硬化させた樹脂層に、レーザーを照射して、開口部を形成し、レーザー照射後の樹脂残渣等は過マンガン酸塩、重クロム酸塩等の酸化剤などにより除去することが好ましい。また、平滑な樹脂層の表面を同時に粗化することができ、続く金属メッキにより形成する導電配線回路の密着性を上げることができる。樹脂層は、上記粗化処理において微細な凹凸形状を均一に施すことができる。また、樹脂層表面の平滑性が高いため微細な配線回路を精度よく形成することができる。その後、最外層にソルダーレジストを形成し、露光・現像により半導体素子が実装できるよう接続用電極部を露出させ、ニッケル金メッキ処理を施し、所定の大きさに切断し、積層板を得ることができる。
【００６０】
プリプレグ１の樹脂量が第１の面Ｓ１側と第２の面Ｓ２側とで異なる場合、すなわち、図１でＴ１＞Ｔ２である場合、樹脂量の多い第１の面Ｓ１側に回路形成面を配置することが好ましい。こうすることで、配線回路とプリプレグとの間に生じている空隙に樹脂を十分に供給して耐熱性を確保することができる。
【００６１】
［半導体装置］
次に、半導体装置について説明する。
この半導体装置は、上記の積層板に半導体素子を実装し、製造することができる。半導体素子の実装方法、封止方法は特に限定されない。例えば、次のような方法で製造することができる。
【００６２】
まずフリップチップボンダーなどを用いて積層板上の接続用電極部と半導体素子の半田バンプとの位置合わせを行う。次に、ＩＲリフロー装置、熱板、その他加熱装置を用いて半田バンプを融点以上に加熱し、多層プリント配線板と半田バンプとを溶融接合することにより接続する。最後に、積層板と半導体素子との間に液状封止樹脂を充填し、硬化させることで半導体装置を得ることができる。
【００６３】
以上、図面を参照して本発明の実施形態について述べたが、これらは本発明の例示であり、上記以外の様々な構成を採用することもできる。
【実施例】
【００６４】
図１で示すプリプレグを作製した。
実施例及び比較例及において用いた原材料は以下の通りである。
無機充填材：球状シリカ（アドマテックス社製ＳＯ−２５Ｒ，平均粒径０．５μｍ）
エポキシ樹脂：ビフェニルアラルキル型ノボラックエポキシ樹脂（日本化薬社製ＮＣ−３０００）
エポキシ樹脂：ジシクロペンタジエン型ノボラックエポキシ樹脂（ＤＩＣ社製、ＨＰ−７２００Ｌ、ＨＰ−７２００）
シアネート樹脂：ノボラック型シアネート樹脂（ＬＯＮＺＡ社製Ｐｒｉｍａｓｅｔ  ＰＴ−３０）
エポキシ樹脂：ビスフェノールＡ型液状エポキシ樹脂（三菱化学社製、ｊＥＲ−８２８）
エポキシ樹脂：ビスフェノールＦ型液状エポキシ樹脂（三菱化学社製、ｊＥＲ−８０７）
フェノール硬化剤：ノボラック型フェノール樹脂（ＤＩＣ社製、ＴＤ−２０９０−６０Ｍ、６０％（ｗ／ｖ）ＭＥＫ溶液）
フェノキシ樹脂：三菱化学社製、ＹＸ６９５４ＢＨ３０、３０％（ｗ／ｖ）ＭＥＫ／アノン溶液）
ポリビニルアセタール樹脂：積水化学社製ＫＳ−１０（水酸基２５ｍｏｌ％）
硬化触媒：２−エチル−４−メチルイミダゾール（四国化成社製２Ｅ４ＭＺ）
カップリング剤：Ｎ−フェニル−３−アミノプロピルトリメトキシシラン（信越化学工業社製、ＫＢＭ−５７３）
【００６５】
実施例１
（１）ワニスの調製
エポキシ樹脂としてジシクロペンタジエン型エポキシ樹脂（ＤＩＣ社製、ＨＰ−７２００）３０重量部、ビスフェノールＦ型液状エポキシ樹脂（三菱化学社製、ｊＥＲ８０７）３重量部、シアネート樹脂としてフェノールノボラック型シアネート樹脂（ＬＯＮＺＡ社製、ＰｒｉｍａｓｅｔＰＴ−３０）１４重量部、フェノキシ樹脂として三菱化学社製ＹＸ６９５４ＢＨ３０を固形分換算で３重量部、硬化触媒としてイミダゾール（四国化成社製、２Ｅ４ＭＺ）０．２重量部をメチルエチルケトンとシクロヘキサノンの混合溶媒で６０分間撹拌し、溶解させた。さらにカップリング剤としてＮ−フェニル−３−アミノプロピルトリメトキシシラン（信越化学工業社製、ＫＢＭ−５７３）０．１重量部と無機充填材として球状シリカ（アドマテックス社製ＳＯ−２５Ｒ，平均粒径０．５μｍ）４９．７重量部を添加して高速撹拌装置で１０分撹拌し、固形分６５％の樹脂ワニスを作製した。
（２）樹脂シートの作製
前記ワニスを厚さ３６μｍのＰＥＴ（ポリエチレンテレフタレート）フィルムの片面に、コンマコーター装置を用いて塗工し、これを１６０℃の乾燥装置で３分間乾燥し、基材付き樹脂シートを形成した。
樹脂厚みは２２μｍ（樹脂シート１）および１３μｍ（樹脂シート２）の２種類の樹脂シートを作製した。
（３）プリプレグの作製
繊維基材としてガラス織布（ユニチカ社製、クロスタイプ♯１０１７、幅５３０ｍｍ、厚さ１５μｍ、坪量１２ｇ／ｍ２）を用い、真空ラミネート装置および熱風乾燥装置によりプリプレグを製造した。
具体的には、ガラス織布の両面に前記樹脂シート１および樹脂シート２がガラス織布の幅方向の中心に位置するように、それぞれ重ね合わせ、０．１ＭＰａ（７５０Ｔｏｒｒ）の減圧条件下で、８０℃のラミネートロールを用いて接合した。
ここで、ガラス織布の幅方向寸法の内側領域においては、樹脂シート１および樹脂シート２の樹脂層を繊維布の両面側にそれぞれ接合するとともに、ガラス織布の幅方向寸法の外側領域においては、樹脂シート１および樹脂シート２の樹脂層同士を接合した。
次いで、上記接合したものを、１２０℃に設定した横搬送型の熱風乾燥装置内を２分間通すことによって、圧力を作用させることなく加熱処理して、厚さ４０μｍ（Ｔ１：１７μｍ、繊維基材：１５μｍ、Ｔ２：８μｍ）のプリプレグを得た。
【００６６】
実施例２
（１）ワニスの調製
実施例１と同様に調製した。
（２）樹脂シートの作製
基材上の樹脂厚みを２０．５μｍ（樹脂シート１）と１３．５μｍ（樹脂シート２）に変えた以外は実施例１と同様に作製した。
（３）プリプレグの作製
ガラス織布をクロスタイプ＃１０１５（幅５３０ｍｍ、厚さ１７μｍ、坪量１５ｇ／ｍ２）に変えた以外は実施例１と同様に作製した。
【００６７】
実施例３
樹脂組成物を表１に示す樹脂組成に変えた以外は実施例１と同様にワニス、樹脂シート、プリプレグを作製した。
【００６８】
実施例４
（１）ワニスの調製
樹脂組成物を表１に示す樹脂組成に変えた以外は実施例１と同様に調製した。
（２）樹脂シートの作製
基材上の樹脂厚みを樹脂シート１、２ともに１６μｍに変えた以外は実施例１と同様に作製した。
（３）プリプレグの作製
ガラス織布をクロスタイプ＃１０２７（幅５３０ｍｍ、厚さ２０μｍ、坪量２０ｇ／ｍ２）に変えた以外は実施例１と同様に作製した。
【００６９】
比較例１、２
樹脂組成物を表１に示す樹脂組成に変えた以外は実施例１と同様にワニス、樹脂シート、プリプレグを作製した。
【００７０】
［樹脂流れ（重量％）］
実施例１〜４、又は、比較例１、２のプリプレグを用いてＩＰＣ−ＴＭ−６５０  Ｍｅｔｈｏｄ  ２．３．１７に準拠して測定した。すなわち、図２で示すように、実施例１〜４、又は、比較例１、２のプリプレグを１０２ｍｍ×１０２ｍｍの正方形にカットし、これを４枚重ね、重量（Ｗ０（ｇ））を測定した。そして、プリプレグの最外層の両面には、離型フィルム（製品名：セパニウム２０Ｍ２Ｃ−Ｓ、製造元：サン・アルミニウム工業株式会社、サイズ：２００ｍｍ×２４０ｍｍ）を両面に貼り付けた（図２（ａ））。その後、２枚のＳＵＳ板の間にプリプレグを配置して、１７１℃、１．３８ＭＰａに加熱加圧して、５分間熱板プレスした（図２（ｂ））。ついで、離型フィルムを剥離し、プリプレグの積層方向が高さ方向となるよう径８１ｍｍの円柱状にプリプレグを切り抜き（図２（ｃ））、得られた円柱状のプリプレグの重量（Ｗ２（ｇ））を測定した。式（１）から樹脂流れを求めた。結果を表１に示す。なお、式（１）中、％は、重量％である。表１中、「樹脂流れ（ＩＰＣ−ＴＭ−６５０）（重量％）」の行で結果を示す。
【００７１】
【数１】
0005547678.tif 000002
【００７２】
［樹脂はみ出し量］
２００ｍｍ×２００ｍｍにカットした実施例１〜４、又は、比較例１、２のプリプレグをニチゴ―・モートン（株）製ＣＶＰ３００のホットプレス装置を用いてプレスし、樹脂はみ出し量を測定した。具体的には、このホットプレス装置の２つの熱板（ＳＵＳ１．５ｍｍ）に挟まれた２枚のゴム板の間に上記実施例又は比較例のプリプレグを戴置し、１２０℃、２．５ＭＰａの条件で、６０秒プレスした。ゴム板は、ＪＩＳ  Ｋ  ６２５３  Ａに準拠して測定したゴム硬度が６０°であり、厚みが３ｍｍのシリコンゴムとした。結果を表１に示す。なお、表１中、「樹脂流れ（ゴム板）（重量％）」の行で結果を示す。
【００７３】
実施例１〜４のプリプレグの樹脂はみ出し長さは、最大で２０ｍｍ以上であることを目視で確認した。
【００７４】
［評価］
１．積層板の製造
ニチゴ―・モートン（株）製の２ステージビルドアップラミネーターＣＶＰ３００を用いて、実施例１〜４、比較例１、２のＰＥＴ基材付きプリプレグから積層板を製造した。具体的には、厚み２００μｍのＥＬＣ−４７８５ＧＳ−Ｂ（住友ベークライト社製、銅箔１２μｍ）を用いて、ドリル機で所定のところを開孔して、無電解めっきにより、導通を図り、銅箔をエッチングして回路形成面を有するコア層を作製した。また、実施例１〜４、比較例１、２のプリプレグを枚葉にカットし、上記ＣＶＰ３００にセットして上記コア層に仮付けし、真空ラミネーター内で１２０℃、０．７ＭＰａ、１分間真空ラミネーションを行い、その後、１６０℃、０．５５ＭＰａ、２分間ホットプレスして平滑化した。その後、１７０℃で硬化した。
【００７５】
２．回路への埋め込み性
積層板の断面を走査型電子顕微鏡（ＳＥＭ）で観察し、回路間に樹脂が埋め込まれているかを確認した。回路間に樹脂が埋め込まれているものを合格とし、回路間にボイド残りがあり、埋め込み不十分なものを不合格とした。結果を表１に示す。表１中、合格は、○とし、不合格は、×で示す。
【００７６】
３．厚みばらつき
積層板の断面を走査型電子顕微鏡（ＳＥＭ）で観察し、隣接した、銅配線の有る部分と無い部分との厚み差を測定した。
ｎ＝１０で厚み差を測定し、平均０．８μｍ未満のものを合格とし、平均０．８μｍ以上のものを不合格とした。結果を表１に示す。表１中、合格は、○とし、不合格は、×で示す。
【００７７】
【表１】
0005547678.tif 000003
【符号の説明】
【００７８】
１      プリプレグ
２      繊維基材
３      樹脂層
４      樹脂層
５      繊維基材の厚み方向の中心
６      プリプレグの厚み方向の中心
Ｓ１    第一の面
Ｓ２    第二の面
【図１】
0005547678.tif 000004
【図２】
0005547678.tif 000005